(57)【要約】大気圧、および低温のアルゴンおよび他の分子ガスと共に、および高濃度の反応種と共に動作するプラズマ適用が開示される。プラズマ装置およびプラズマ装置および基板を含む筐体は実質的に粒子を含まず、そのため、基板は加工中、粒子で汚染されない。プラズマは容量放電により、ストリーマまたはマイクロアークなしで発生される。その技術は、有機材料を基板から除去し、よって基板をクリーニングするために；材料の表面を活性化し、よって、その材料と第２の材料の間の接着を増強させるために；基板から材料の薄膜をエッチングするために；ならびに、薄膜およびコーティングを基板上に堆積させるために採用することができ；それらのプロセスは全て、基板の表面を相当な数の粒子で汚染することなく実施される。【選択図】図１
2021535583.tif 000002
【特許請求の範囲】
【請求項１】
アルゴンおよび１つ以上の分子ガスを含むガス流を入口からハウジング内の流路を通って反応性中性種を含むアルゴンプラズマのための出口まで誘導すること；
前記ハウジング内の前記ガス流を電源電極の電力供給される電極表面と接地電極の接地電極表面の間に誘導することであって、前記接地電極表面は前記電力供給される電極表面から密接に空間を空けられていること；
前記ガス流をイオン化させ、前記反応性中性種を含む前記アルゴンプラズマを生成させるために、電源から、前記電源電極および前記接地電極に結合させて高周波電力を送達すること；
前記アルゴンプラズマを有する前記ハウジングを、筐体ガス流を含む筐体内に配置することであって、粒子を前記流れから除去するために前記筐体ガス流は濾過されていること；ならびに
前記反応性中性種を受理するために、材料基板を前記筐体内で前記ハウジングの出口付近に配置すること
を含む、イオン化ガスプラズマを生成させる方法。
【請求項２】
前記イオン化ガスプラズマからの前記反応性中性種は、前記材料基板から有機汚染をクリーニングする、接着のために前記材料基板表面を活性化する、前記材料基板から薄膜をエッチングする、または前記材料基板上に薄膜を堆積させるために使用され、全て実質的に粒子の堆積がない、請求項１に記載の方法。
【請求項３】
前記筐体の内側の前記ガスは大気圧である、請求項１に記載の方法。
【請求項４】
前記材料基板の表面全体が前記イオン化ガスプラズマからの前記反応種で均一に処理されるように、前記イオン化ガスプラズマのための出口を有する前記ハウジングを、前記材料基板の前記表面に対して移動させる手段をさらに含む、請求項１に記載の方法。
【請求項５】
前記高周波電力は、１３．５６または２７．１２ＭＨｚで送達される、請求項１に記載の方法。
【請求項６】
前記分子ガスは、前記アルゴンガス流に、０．５〜５．０体積％の濃度で添加され、前記分子ガスの一部は前記アルゴンプラズマの内側で原子に解離し、次いで前記出口から流出し、前記原子はＯ、Ｎ、Ｈ、Ｆ、ＣおよびＳ原子からなる群より選択される、請求項１に記載の方法。
【請求項７】
前記原子は、酸素（Ｏ）、窒素（Ｎ）、および水素（Ｈ）からなる群より選択される、請求項６に記載の方法。
【請求項８】
前記筐体は、１立方メートルの空気あたりわずか１００，０００個の０．１ミクロンより大きな粒子を含む、請求項１に記載の方法。
【請求項９】
前記筐体はクリーンルームを含む、請求項１に記載の方法。
【請求項１０】
前記分子ガスは酸素および窒素を含む群から選択され、前記材料基板は半導体ウエハであり、前記半導体ウエハの表面は有機汚染が前記イオン化ガスプラズマからの前記反応性中性種でクリーニングされる、請求項１に記載の方法。
【請求項１１】
前記分子ガスは水素であり、前記材料基板は銅基板であり、前記銅基板上の酸化銅は、前記イオン化ガスプラズマからの前記反応性中性種によりエッチング除去される、請求項１に記載の方法。
【請求項１２】
前記銅基板はリードフレームストリップである、請求項１１に記載の方法。
【請求項１３】
アルゴンおよび１つ以上の分子ガスを含むガス流のための入口、反応性中性種を含むアルゴンプラズマのための出口、および前記ガス流を誘導するための前記ハウジング内の流路を有するハウジング；
前記ガス流に曝露される電力供給される電極表面を有する前記ハウジング内に配置された電源電極；
接地電極表面が前記電源電極表面から、密接に空間を空けられ、前記ガス流がそれらの間に誘導されるように前記電源電極に隣接して配置された接地電極；
前記ガス流をイオン化し、前記反応性中性種を含む前記アルゴンプラズマを生成させるために前記電源電極および前記接地電極に結合された高周波電力を送達するための電源；
前記ハウジングを中に含み、筐体ガス流を含む筐体であって、粒子を前記流れから除去するために前記筐体ガス流は濾過されている筐体；ならびに
前記イオン化ガスプラズマからの前記ガス流中の前記反応性中性種を受理するために、前記筐体内に前記ハウジングの出口付近に配置された材料基板
を含む、イオン化ガスプラズマを生成させるための装置。
【発明の詳細な説明】
【技術分野】
【０００１】
関連出願の相互参照
本出願は、３５Ｕ．Ｓ．Ｃ．§１１９（ｅ）の下、参照により本明細書に組み込まれる下記米国仮特許出願の恩典を主張する。
【０００２】
Ｗｉｌｌｉａｍｓらによる、２０１８年９月４日に出願され、「ＤＥＶＩＣＥ  ＡＮＤ  ＭＥＴＨＯＤ  ＦＯＲ  ＰＬＡＳＭＡ  ＴＲＥＡＴＭＥＮＴ  ＯＦ  ＥＬＥＣＴＲＯＮＩＣ  ＭＡＴＥＲＩＡＬＳ」と題する米国仮特許出願第６２／７２６，９０５号（代理人明細書ＳＲＦＸＰ０１０．Ｐ１）。
【０００３】
発明の分野
本発明は、電子材料についてのクリーニング、表面活性化、エッチングおよび堆積のためのプラズマ装置およびプラズマ装置を使用する方法に関する。
【背景技術】
【０００４】
イオン化ガスプラズマは材料加工において広範囲の用途を見出してきた。材料加工において使用されるプラズマは一般に弱イオン化されており、ガス中の分子のほんの一部が荷電されていることが意味される。イオンに加えて、これらのプラズマは、表面をクリーニングする、活性化する、エッチングする、表面上に薄膜を堆積させることができる反応種を含む。これらの弱イオン化ガスにおける温度は通常、２５０℃未満であり、そのため、ほとんどの感熱性基板は損傷されない。弱イオン化プラズマの物理および化学はいくつかのテキストに記載されている。例えば、Ｌｉｅｂｅｒｍａｎ  ａｎｄ  Ｌｉｃｈｔｅｎｂｅｒｇ，  “Ｐｒｉｎｃｉｐｌｅｓ  ｏｆ  Ｐｌａｓｍａ  Ｄｉｓｃｈａｒｇｅｓ  ａｎｄ  Ｍａｔｅｒｉａｌｓ  Ｐｒｏｃｅｓｓｉｎｇ，”  （Ｊｏｈｎ  Ｗｉｌｅｙ  ＆  Ｓｏｎｓ，  Ｉｎｃ．，  Ｎｅｗ  Ｙｏｒｋ，  １９９４）およびＲａｉｚｅｒ，  Ｙ．Ｐ．，  “Ｇａｓ  Ｄｉｓｃｈａｒｇｅ  Ｐｈｙｓｉｃｓ”，  （Ｓｐｒｉｎｇｅｒ−Ｖｅｒｌａｇ，  Ｂｅｒｌｉｎ  （１９９１）を参照されたい。
【０００５】
文献によれば、弱イオン化プラズマは０．００１と１．０トールの間の圧力の真空で発生する（Ｌｉｅｂｅｒｍａｎ  ａｎｄ  Ｌｉｃｈｔｅｎｂｅｒｇ  （１９９４）を参照されたい）。電力が２つの電極間に適用され、ガスが分解され、イオン化される。電気は、直流（ＤＣ）、交流（ＡＣ）、高周波（ＲＦ）、またはマイクロ波（ＭＷ）源として提供され得る。電極は、容量または誘導結合のいずれかを提供するように構成され得、プラズマが衝突され、維持される。前者の場合、２つの導電性電極が、少量のガスで充填された真空チャンバの内側に配置される。電極の１つにＲＦ発生器により、電力供給され、またはバイアスされ、一方、他の電極は接地される。後者の場合、ＲＦ電力はチャンバの絶縁壁の周りのコイルに包まれたアンテナを介して供給される。コイルからの振動電場がガス中に浸透し、イオン化が誘導される。
【０００６】
シリコン、ガリウムヒ素、炭化ケイ素、サファイアおよびガラスウエハを含む電子材料が、真空チャンバに挿入され、ウエハの表面を改質する期間、プラズマを衝突させ、それを走行させることにより処理される。標準半導体ウエハサイズは、直径１００、１５０、２００および３００ｍｍである。真空チャンバは、ウエハサイズの１つに適合するように、特定的に設計される。シリコン表面をクリーニングする１つの方法は、酸素およびアルゴンをチャンバに送り込むものである。プラズマ中のエネルギー自由電子は、酸素分子の一部をＯ原子および、基板表面上の有機汚染物質を攻撃し、それらをガス状二酸化炭素に変換する他の反応種に変換する。加えて、表面は、基板の正電荷アルゴンイオン（Ａｒ＋）による衝撃により、汚染物質が物理的にスパッタされ得る。数分間の真空チャンバ内での酸素プラズマ処理に続き、シリコンウエハ表面は他の半導体加工工程、例えば、限定はされないが、ウエハボンディングのためにクリーニングされ、活性化される。
【０００７】
電子材料の表面をクリーニングする別の方法は、基板を真空チャンバに挿入し、水素およびアルゴンの混合物を含む供給ガスを用いてプラズマを当てるものである。この場合、エネルギー自由電子はＨ原子およびＡｒ＋イオンを生成させ、それらは基板の表面に衝突し、金属酸化物汚染物質、例えば、限定はされないが、酸化銅、酸化銀、酸化スズ、または酸化インジウムを除去する。水素をチャンバ中に導入することによる安全上の危険を阻止するために、プラズマへの供給ガスはアルゴン中に４．０％未満のＨ２を含有しなければならない。真空チャンバの動作圧、０．０５〜０．５０トールで、得られた水素濃度は２〜２０ミリトールにすぎない。金属酸化物の水素原子エッチング速度は非常に低く、そのため、酸化物汚染物質のほとんどがスパッタリングにより除去される。
【０００８】
半導体基板は、基板表面上の元素を安定なガス分子に変換するガス状の反応種を発生させることにより、真空プラズマ中でエッチングされる。次いで、安定なガス分子がチャンバから送り出される。例えば、シリコンは下記反応によりＳｉウエハから除去され：Ｓｉ（ｓ）＋４Ｆ（ｇ）＝ＳｉＦ４（ｇ）、ここで、添字ｓおよびｇは、それぞれ、固体および気体を示す。フッ素原子は、四フッ化炭素（ＣＦ４）の炭素およびフッ素原子への電子衝突解離により、プラズマ中で発生する。下のシリコン基板の選択したエリアにおけるエッチングを阻止するポリママスクが表面に置かれた場合、シリコントランジスタのパターンをＳｉウエハにエッチングすることができる（Ｌｉｅｂｅｒｍａｎ  ａｎｄ  Ｌｉｃｈｔｅｎｂｅｒｇ  （１９９４）を参照されたい）。ウエハ表面のイオン衝撃はシリコンエッチングプロセスに垂直方向性を付加する。ある一定の金属を含む他の材料のエッチングは塩素プラズマを用いて達成することができ、プラズマ加工の当業者には明らかである。
【０００９】
銅基板からの酸化銅膜のエッチングは半導体製造における重要なプロセスである。集積回路を含むダイは銅リードフレームストリップに取り付けられ、ここで、ワイヤがダイ上の出力パッドからリードに取り付けられ、次いで、パッケージ全体がモールド化合物に封入される。酸化銅膜がリードフレームストリップ上に存在する場合、層間剥離がダイパッド−モールド界面に存在することが見出されている（例えば、Ｌ．  Ｃ．  Ｙｕｎｇ，  Ｌ．  Ｃ．  Ｙｉｎｇ，  Ｃ．  Ｃ．  Ｆｅｉ，  Ａ．  Ｔ．  Ａｎｎ  ａｎｄ  Ｓ．  Ｎｏｒｂｅｒｔ，  “Ｏｘｉｄａｔｉｏｎ  ｏｎ  ｃｏｐｐｅｒ  ｌｅａｄ  ｆｒａｍｅ  ｓｕｒｆａｃｅ  ｗｈｉｃｈ  ｌｅａｄｓ  ｔｏ  ｐａｃｋａｇｅ  ｄｅｌａｍｉｎａｔｉｏｎ，”  ＩＥＥＥ  Ｐｒｏｃｅｅｄｉｎｇｓ  ｏｆ  ｔｈｅ  Ｉｎｔｅｒｎａｔｉｏｎａｌ  Ｃｏｎｆｅｒｅｎｃｅ  ｏｎ  Ｓｏｆｔｗａｒｅ  Ｅｎｇｉｎｅｅｒｉｎｇ，  ２０１０，  Ｋｕａｌａ  Ｌｕｍｐｕｒ，  Ｍａｌａｙｓｉａ，  ｐ．  ６５４；およびＣ．  Ｔ．  Ｃｈｏｎｇ，  Ａ．  Ｌｅｓｌｉｅ，  Ｌ．  Ｔ．  Ｂｅｎｇ，  ａｎｄ  Ｃ．  Ｌｅｅ，  “Ｉｎｖｅｓｔｉｇａｔｉｏｎ  ｏｎ  ｔｈｅ  ｅｆｆｅｃｔ  ｏｆ  ｃｏｐｐｅｒ  ｌｅａｄｆｒａｍｅ  ｏｘｉｄａｔｉｏｎ  ｏｎ  ｐａｃｋａｇｅ  ｄｅｌａｍｉｎａｔｉｏｎ，”  ＩＥＥＥ  Ｐｒｏｃｅｅｄｉｎｇｓ  ｏｆ  ｔｈｅ  ４５ｔｈ  Ｅｌｅｃｔｒｏｎｉｃ  Ｃｏｍｐｏｎｅｎｔｓ  ａｎｄ  Ｔｅｃｈｎｏｌｏｇｙ  Ｃｏｎｆｅｒｅｎｃｅ，  Ｌａｓ  Ｖｅｇａｓ，  ＮＶ，  ＵＳＡ，  ｐ．  ４６３を参照されたい）。モールド化合物と酸化銅表面の間よりも、酸化銅と銅金属ベースの間で不具合が起こる。酸化物層がベース金属上で成長すると、空隙が界面内で発達し、層間接着が弱くなる。そのため、酸化物層を除去し、界面空隙を排除することが、保護モールドの層間剥離を阻止するのに必要である。真空プラズマは、チャンバ内に送り込まれ得る非常に低い水素濃度のために本出願に適合するには不十分である。
【００１０】
薄膜のプラズマ強化化学蒸着（ＰＥＣＶＤ）は、同様に真空プラズマチャンバ内で実施される。ここで、所望の膜中の元素を含む揮発性前駆体分子が、チャンバ中に導入される。プラズマ中で生成される反応種が前駆体分子を分解し、ウエハ表面上の成長膜中にその後に組み込まれる元素を解放する。例えば、二酸化ケイ素（ＳｉＯ２）は、酸素プラズマ中でのテトラエトキシシラン（Ｓｉ（ＯＣ２Ｈ４）４）の分解により、シリコンウエハ上にエッチングされたトレンチ内に堆積させることができる。反応全体は下記の通り表すことができる：Ｓｉ（ＯＣ２Ｈ４）４（ｇ）＋２２Ｏ（ｇ）＝ＳｉＯ２（ｓ）＋８ＣＯ２（ｇ）＋８Ｈ２Ｏ（ｇ）。プラズマプロセス条件は所望の膜特性を達成するように選択される。例えば、隣接する半導体トランジスタを絶縁するために高い絶縁耐力を有する安定な絶縁体が望まれる場合、純粋ガラス膜が、基板を高温、例えば、５００℃まで加熱し、真空チャンバ中の前駆体の量を制限して、堆積速度を減速させ、大過剰の酸素を達成し、前駆体からの炭素および水素全てを二酸化炭素および水に変換することにより、Ｓｉウエハ上のトレンチナ内に堆積される。電子材料上の多くの他の薄膜はプラズマ強化化学蒸着により生成され、ＰＥＣＶＤの当業者には明らかである。
【００１１】
電子材料の真空プラズマ加工の欠点の１つは、チャンバが半導体ウエハの加工の繰り返しで汚れることである。チャンバは徐々に、０．０１〜１０．０ミクロンの直径のサイズ範囲の粒子（すなわち汚染）で満たされる。この問題は多くの刊行物に記録されている（例えば、Ｇ．  Ｓ．  Ｓｅｌｗｙｎ，  ｅｔ  ａｌ．，  Ｊ．  Ｖａｃ．  Ｓｃｉ．  Ｔｅｃｈｎｏｌ．  Ａ  ７，  ２７５８  （１９８９）；同書、８，  １７２６  （１９９０）；  Ｍ．  Ｊ．  ＭｃＣａｕｇｈｅｙ  ａｎｄ  Ｍ．  Ｊ．  Ｋｕｓｈｎｅｒ，  Ａｐｐｌ．  Ｐｈｙｓ．  Ｌｅｔｔ．  ５５，  ９５１  （１９８９）；  Ｒ．  Ｎ．  Ｎｏｗｌｉｎ  ａｎｄ  Ｒ．  Ｎ  Ｃａｒｌｉｌｅ，  Ｊ．  Ｖａｃ．  Ｓｃｉ．  Ｔｅｃｈｎｏｌ．  Ａ  ９，  ２８２４  （１９９０）；  Ｇ．  Ｓ．  Ｓｅｌｗｙｎ，  Ｊｐｎ．  Ｊ．  Ａｐｐｌ．  Ｐｈｙｓ．  ３２，  ３０６８  （１９９３）；およびＳ．  Ｊ．  Ｃｈｏｉ，  ｅｔ  ａｌ．，  Ｐｌａｓｍａ  Ｓｏｕｒｃｅｓ  Ｓｃｉ．  Ｔｅｃｈｎｏｌ．  ４，  ４１８  （１９９４）；およびＲ．  Ｌ．  Ｍｅｒｌｉｎｏ  ａｎｄ  Ｊ．  Ａ．  Ｇｏｒｅｅ，  Ｐｈｙｓｉｃｓ  Ｔｏｄａｙ  １（２００４年７月）を参照されたい）。プラズマがオンになると、粒子は負電荷を持ち、チャンバ内の電場の結果、ウエハ表面上に浮かぶ。プラズマがオフになると、粒子はウエハ上に落ち、汚染物質の薄層が形成する。ウエハ加工中に存在する粒子は、固体デバイスをだめにしてしまう可能性があることは当業者によく知られている。半導体業界はそれらを排除することに取り付かれ、０．０１ミクロン超の直径の粒子がないクリーンルームを建設するのに何十億ドルも費やしている。汚れたプラズマチャンバは粒子汚染を低減するために定期的にクリーニングしなければならない。加えて、ウエハは、プラズマ浸漬後に、それらにくっついた可能性のある粒子を排除するためにウェットクリーニングしなければならない。これは全て電子デバイスを製造するコストを押し上げている。結論として、粒子を発生させない改善されたプラズマ加工装置および方法が必要である。
【００１２】
大気圧プラズマは真空プラズマの代わりとして開発されてきた。異なる型の大気圧プラズマ装置が複数の刊行物に記載されている（Ｓｃｈｕｔｚｅ，  ｅｔ．  ａｌ．，  ＩＥＥＥ  Ｔｒａｎｓ．  Ｐｌａｓｍａ  Ｓｃｉ．  ２６，  １６８５  （１９９８）；  Ｇｏｌｄｍａｎ  ａｎｄ  Ｓｉｇｍｏｎｄ，  ＩＥＥＥ  Ｔｒａｎｓ．  Ｅｌｅｃｔｒｉｃａｌ  Ｉｎｓｕｌａｔｉｏｎ  ＥＩ−１７，  ｎｏ．  ２，  ９０  （１９８２）；  Ｅｌｉａｓｓｏｎ  ａｎｄ  Ｋｏｇｅｌｓｃｈａｔｚ，  ＩＥＥＥ  Ｔｒａｎｓ．  Ｐｌａｓｍａ  Ｓｃｉ．  １９，  １０６３  （１９９１）；  Ｆａｕｃｈａｉｓ  ａｎｄ  Ｖａｒｄｅｌｌｅ，  ＩＥＥＥ  Ｔｒａｎｓ．  Ｐｌａｓｍａ  Ｓｃｉ．  ２５，  １２５８  （１９９７）；  Ｍｏｒａｖｅｊ，  ｅｔ  ａｌ．，  Ｊ．  Ａｐｐｌ．  Ｐｈｙｓ．  ９６，  ７０１１  （２００４）；ならびにＢａｂａｙａｎおよびＨｉｃｋｓ、米国特許７，３２９，６０８号（２００８年２月１２日）および米国特許８，３２８，９８２号（２０１２年１２月１１日））。これらのプラズマは、多くの理由で半導体製造のために採用されていない。それらは、半導体ウエハ上の固体デバイスを損傷する可能性があるスパークまたはストリーマを含む不均一な反応性ガスビームを発生させる。それらは、過度のＵＶ光を発生させる、または、基板上への静電放電を引き起こす可能性がある。多くの場合、大気圧プラズマは電極表面に保護シースを有しておらず、そのため、エネルギーイオンは前記表面と衝突し、微粒子状物質をエッチングする。これらのプラズマは半導体加工で使用される真空プラズマよりも汚れていることが、当業者に知られている。
【００１３】
前記を考慮すると、電子材料加工に好適であり、製造作業に有害となり得る粒子を発生させないプラズマ装置および方法が必要である。これらのおよび他の要求は、以下で記載される本発明の実施形態により満たされる。
【発明の概要】
【００１４】
発明の１つの実施形態は、電子材料をクリーニングする、活性化する、エッチングするおよび電子材料上に薄膜を堆積させるために、アルゴンおよび他の分子ガスを利用するプラズマ装置および方法を含む。プラズマ装置および基板が、粒子がプラズマにより加工される基板と接触しないように、粒子を空気から除去する手段を含む筐体の内側に配置される。筐体は装置および基板を入れるキャビネットであってもよく、またはクリーンルームであってもよい。プラズマは、高周波（ＲＦ）電力で駆動される２つの電極を含む自立型ハウジングにおいて発生する。高密度の反応種は、装置内で、分子と放電におけるエネルギー自由電子の間の衝突により発生する。反応種はハウジングから、短距離下流に配置された基板上に流れ出る。ハウジングには、ＲＦ電力、ならびに、基板をクリーニングし、活性化し、エッチングし、または基板上に薄膜を堆積させる安定なプラズマを発生させるのに好適な割合のアルゴンおよび他の分子ガスの制御された流れが供給される。ガス流システムはクリーニングされ、プラズマ中での粒子発生源となり得る汚染物質なしとされる。プラズマ装置および方法は、前記基板上で自立型ハウジングを走査させることにより、またはハウジングの真下で基板をスピンさせることにより、基板に均一に接触する手段をさらに含む。
【００１５】
発明の１つの実施形態では、汚染表面は、プラズマにより発生させられる反応性ガス種への曝露によりクリーニングされる。有機汚染を取り除くために、酸素分子がハウジングに入るアルゴンガスに添加される。プラズマに送られる酸素の濃度は、０．１％〜５．０％、好ましくは０．５％〜１．５％の範囲である。次いでプラズマが、酸素分子をＯ原子および他の反応種に変換する。このガス流は、クリーニングされる基板表面上に誘導される。このプロセスの一例はシリコンウエハのクリーニングおよび活性化である。シリコン上の自然酸化物層は最初に、吸着された有機化合物の層で汚染される。アルゴン／酸素プラズマ中で発生した活性酸素種は有機化合物と反応し、それらを水蒸気および二酸化炭素に変換し、汚染のない二酸化ケイ素表面が残る。発明のこの実施形態におけるプラズマ装置は粒子のない筐体内にあり、そのため、プラズマから生じるガス流、または筐体の内側の空気からの、シリコンウエハ表面上への粒子の堆積はない。１つの実施形態では、筐体はクリーンルームである。
【００１６】
本発明の別の実施形態では、シリコンダイは、ダイをリードフレームストリップに取り付ける直前に、プラズマ装置および方法を用いて、有機汚染がクリーニングされる。ダイアタッチは、半導体実装操作における最初の工程である。ダイ上の有機汚染はダイのリードフレームストリップへの接着を妨げ、不良パッケージとなる可能性がある。発明のこの実施形態はダイのリードフレームへの強い接着の達成を確保する。
【００１７】
本発明の別の実施形態では、プラズマガスが、基板表面から、金属、金属酸化物、ポリマ、または半導体を含む材料の層をエッチングするために使用される。金属、金属酸化物、半導体またはセラミックをエッチングする場合、水素、フッ素、または塩素を含むガス分子が自立型ハウジング中へのアルゴン流に添加される。ＲＦ電力がハウジングの内側の電極に適用されると、ガス流はイオン化し始め、それから生成されたエネルギー自由電子がガス分子と衝突し、それらを断片に解離させ、水素、フッ素または塩素原子を解放する。これらの原子はハウジングから流出して、短距離下流に配置された基板に衝突する。エッチングは、Ｈ、ＦまたはＣｌ原子のウエハ表面上で曝露された金属、金属酸化物、半導体、またはセラミックとの反応により起こる。
【００１８】
１つの実施形態では、酸化銅は下記反応により水素原子でエッチングされる：ＣｕＯ（ｓ）＋２Ｈ（ｇ）＝Ｃｕ（ｓ）＋Ｈ２Ｏ（ｇ）。この場合、水素分子がハウジングに入るアルゴンガスに添加され、プラズマによりＨ原子に解離される。Ｈ原子はハウジングから流出して、銅および他の材料を含む基板に衝突し、酸化銅層を除去する。プラズマに送られる水素の濃度は、０．１％〜５．０％、好ましくは０．５％〜１．５％の範囲である。基板の１つの例は銅リードフレームストリップである。酸化銅が銅リードフレームストリップの表面上で形成する可能性があり、ワイヤの銅ボンドパッドへの、およびモールド化合物の銅リードへの強い接着を阻止する。酸化銅を銅リードフレーム表面から除去すると、確実に、ワイヤボンドおよびモールド化合物とのリードフレームに対する強い接着が得られる。加えて、モールド化合物と銅表面との接着を阻止する可能性のある粒子は、このプロセスにより、リードフレームストリップ上に堆積されない。
【００１９】
別の実施形態では、二酸化ケイ素は下記反応によりフッ素原子でエッチングされる：ＳｉＯ２（ｓ）＋４Ｆ（ｇ）＝ＳｉＦ４（ｇ）＋Ｏ２（ｇ）。このプロセスの一例はシリコンウエハの表面上のガラス薄膜のエッチングである。多くの他のエッチング反応が可能であり、当業者には明らかであろう。発明のこの実施形態では、ハウジングの内側のプラズマから生じる反応性ガス流は粒子を含まず、装置は粒子のない筐体内に含まれ、そのため、エッチング反応中、基板上への粒子の堆積はない。
【００２０】
発明の別の実施形態は、粒子の同時堆積なしで、薄膜を基板上に堆積させるための装置および方法を含む。好適な前駆体分子は、その反応生成物が所望のコーティングを生成するように選択される。この場合、酸素、窒素、水素または別のガスは、プラズマ源に送り込まれるアルゴンガスと混合することができる。これらの分子はプラズマの内側で解離され、例えば、Ｏ、Ｎ、またはＨ原子を含む反応性ガスストリームを生成する。前駆体分子はプラズマ源の出口で反応性ガスストリームと混合される。次いで、得られた混合物は、薄膜の堆積が起こる基板に衝突する。発明の１つの実施形態では、Ｏ２およびアルゴンはプラズマに送られ、プラズマ源の出口でＯ原子を含む反応種流が発生する。次いで、テトラエトキシシラン、またはテトラメチル−シクロテトラシロキサンを含む揮発性オルガノシラン前駆体が反応性ガス流と混合される。この反応性混合物は、流路に配置された、シリコン、ガリウムヒ素、炭化ケイ素、サファイア、またはガラスウエハもしくはシートを含む基板に衝突し、相当な数の粒子の同時堆積なしで二酸化ケイ素膜を堆積させる。
【００２１】
１つの注目に値する実施形態例では、低温、大気圧プラズマを生成させるための装置は、アルゴンおよび１つ以上の分子ガスを含むガス流のための入口、反応性中性種を含むプラズマのための出口、およびガス流を誘導し層流にするためのハウジング内の流路を有するハウジング、ガス層流に曝露される電力供給される電極表面を有するハウジング内に配置された電源電極、接地電極表面が、電力供給される電極表面から密接に空間を空けられ、ガス層流がその間で誘導されるように、電力供給される電極に隣接して配置された接地電極、ガス層流をイオン化し、反応性中性種を含むプラズマを生成させるために、電力供給される電極および接地電極に結合された高周波電力を送達するための電源を含む。典型的には、ハウジングは、接地電極を含むことができ、および／または、出口は直線開口を含むことができる。この実施形態では、ハウジングは、流動ガスを有する筐体の内側に配置され、前記ガスは、粒子のハウジングを含む空間中への導入を阻止するために濾過されている。加えて、シリコン、ガリウムヒ素、炭化ケイ素、サファイア、またはガラスウエハもしくはシートを含む基板は、ハウジングの出口の短距離下流に、基板がそこから生じる反応性ガスに曝露されるように配置される。
【００２２】
さらなる実施形態では、分子ガスは、０．１〜５．０体積％の濃度でアルゴンガス流に添加することができ、分子ガスはプラズマの内側で原子に解離し、次いで出口から流出し、ここで、原子はＯ、Ｎ、Ｈ、Ｆ、Ｃｌ、ＣおよびＳ原子からなる群より選択される。
【００２３】
同様に、発明の方法実施形態は、アルゴンおよび１つ以上の分子ガスを含むガス流を入口からハウジング内の層流路を通って反応性中性種を含むプラズマのための出口まで誘導する工程、ハウジング内のガス層流を電力供給される電極の表面と接地電極の表面の間に誘導する工程であって、接地電極表面は電力供給される電極表面から密接に空間を空けられている工程、ガス層流中の種をイオン化するために、電源から、電力供給される電極および接地電極に結合させて高周波電力を送達する工程、およびプラズマにより発生した反応性中性種をヘッドから基板表面上に誘導する工程を含み、ハウジングおよび基板は、粒子を含まないガス流を有する筐体の内側に含まれる。１つの実施形態では、筐体内のガス流は層流である。
【００２４】
材料表面はヘッドから誘導された反応性中性種によりクリーニングまたはエッチングすることができる。その代わりに（または加えて）、材料表面はヘッドから誘導された反応性中性種により増加した表面エネルギーを獲得することができる。これにより、材料表面の接着特性を改善することができる。材料表面はまた、ヘッドから誘導された反応性中性種によりその上に堆積された薄膜を有することができる。化学的前駆体は、ヘッドから誘導された反応種と混合させることができ、化学的前駆体由来の少なくとも１つの元素が、材料表面上に堆積される薄膜に組み込まれる。これらのプロセスの各々において、プラズマガス流は、粒子を実質的に含まず、プラズマ源および基板を含む筐体は、粒子を実質的に含まず、そのため、基板上に堆積される粒子はたとえあったとしてもごくわずかである。発明のこの方法実施形態は、本明細書で記載される装置または方法実施形態のいずれかと一致して、さらに改良することができる。
【００２５】
発明の別の実施形態はまた、アルゴンおよび１つ以上の分子ガスを含むガス流のための入口、反応性中性種を含むアルゴンプラズマのための出口、およびガス流を誘導するためのハウジング内の流路を有するハウジング、ガス流に曝露される電力供給される電極表面を有するハウジング内に配置された電源電極、接地電極表面が電源電極表面から、密接に空間を空けられ、ガス流がそれらの間に誘導されるように電源電極に隣接して配置された接地電極、ガス流をイオン化し、反応性中性種を含むアルゴンプラズマを生成させるために電源電極および接地電極に結合された高周波電力を送達するための電源、ハウジングを中に含み、筐体ガス流を含む筐体であって、粒子を流れから除去するために筐体ガス流は濾過されている筐体、および、ガス流中の反応性中性種をイオン化ガスプラズマから受理するために、筐体内でハウジングの出口付近に配置された材料基板を含む、イオン化ガスプラズマを生成させるための装置を含むことができる。同様にこの実施形態では、装置は、相当な数の粒子を含まないキャビネットまたはクリーンルームを含む筐体の内側に配置することができる。発明のこの装置実施形態は、本明細書で記載される装置または方法実施形態のいずれかと一致して、さらに改良することができる。
【００２６】
典型的には、アルゴンプラズマは容量放電により、実質的にストリーマまたはマイクロアークなしで生成され、筐体の内側のガスは大気圧である。ハウジングを通るガス流は層流とすることができ、筐体ガス流は層流とすることができ、アルゴンプラズマためのハウジングの出口からのガス流は２５〜２００℃とすることができる。加えて、イオン化ガスプラズマからの反応性中性種は、材料基板から有機汚染をクリーニングする、接着のために材料基板表面を活性化する、材料基板から薄膜をエッチングする、または材料基板上に薄膜を堆積させるために使用することができ、全て実質的に粒子の堆積がない。電源は、１３．５６または２７．１２ＭＨｚの高周波で動作することができ、反射電力を最小に抑えるために、高周波電源をアルゴンプラズマにインピーダンス整合するオートチューニングネットワークを含む。１つ以上の分子ガスはアルゴンガス流に０．５〜５．０体積％の濃度で添加することができ、１つ以上の分子ガスの一部はアルゴンプラズマの内側で原子に解離し、次いで出口から流出し、原子はＯ、Ｎ、Ｈ、Ｆ、ＣおよびＳ原子からなる群より選択される。筐体は、１立方メートルの空気あたりわずか１００，０００個の、０．１ミクロンより大きな粒子を含む可能性があり、筐体はクリーンルームを含むことができる。
【００２７】
いくつかの実施形態では、アルゴンプラズマのためのハウジングの出口は直線開口を含む。直線開口は少なくとも材料基板と同じ幅とすることができ、材料基板は、反応性ガスビームに対して一定速度で、これに接触して通過させられる。
【００２８】
さらなる実施形態では、装置は、材料基板の表面全体がイオン化ガスプラズマからの反応種で均一に処理されるように、イオン化ガスプラズマのための出口を有するハウジングを材料基板の表面に対して移動させる手段を含むことができる。
【００２９】
発明の例示的な方法実施形態は、アルゴンおよび１つ以上の分子ガスを含むガス流を入口からハウジング内の流路を通って反応性中性種を含むアルゴンプラズマのための出口まで誘導すること、ハウジング内のガス流を電源電極の電力供給される電極表面と接地電極の接地電極表面の間に誘導することであって、接地電極表面は電力供給される電極表面から密接に空間を空けられていること、ガス流をイオン化させ、反応性中性種を含むアルゴンプラズマを生成させるために、電源から、電源電極および接地電極に結合させて高周波電力を送達すること、アルゴンプラズマを有するハウジングを、筐体ガス流を含む筐体内に配置することであって、粒子を流れから除去するために筐体ガス流は濾過されていること、および、反応性中性種を受理するために、材料基板を筐体内でハウジングの出口付近に配置することを含む。発明の方法実施形態は、本明細書で記載されるいずれかの装置実施形態と一致して、改良することができる。
【００３０】
さらなる実施形態では、分子ガスは酸素および窒素を含む群から選択することができ、材料基板は半導体ウエハであり、半導体ウエハの表面は有機汚染がプラズマでクリーニングされる。分子ガスは水素とすることができ、材料基板は銅基板とすることができ、銅基板上の酸化銅はプラズマでエッチング除去される。銅基板はリードフレームストリップとすることができる。
【００３１】
発明のこれらのおよび他の実施形態は好ましい実施形態を含む下記記載から当業者に明らかになるであろう。発明の実施形態は、表面をクリーニングするための方法、表面エネルギーを増加させ、接着を改善するための方法、材料をエッチングするための方法、および薄膜を堆積させるための方法を含み、これらのプロセスの各々は、基板表面上での粒子の蓄積を阻止するように実施される。
【００３２】
以下、図面について説明する。この中で、同様の参照番号は対応する部品を表す。
【図面の簡単な説明】
【００３３】
【図１】プラズマ装置が、ロボットを使って基板ウエハ上で走査される、発明の例示的な装置実施形態の概略図である。
【図２】基板ウエハが固定プラズマ装置の真下で回転される、発明の例示的な装置実施形態の概略図である。
【図３Ａ】アルゴンプラズマ装置例の断面を示す。
【図３Ｂ】アルゴンプラズマ装置例の断面を示す。
【図４】クリーンルーム中のシリコンウエハについての粒子マップを示す。
【図５】クリーンルームに曝露されたシリコンウエハ上での粒子サイズ分布のヒストグラムである。
【図６】真空酸素プラズマを用いたクリーニング後のシリコンウエハ上での粒子マップを示す。
【図７】真空Ｏ２プラズマに曝露されたシリコンウエハ上での粒子サイズ分布のヒストグラムである。
【図８】大気圧アルゴン−酸素プラズマを用いたクリーニング後のシリコンウエハ上での粒子マップを示す。
【図９】大気圧Ａｒ／Ｏ２プラズマに曝露されたシリコンウエハ上での粒子サイズ分布のヒストグラムである。
【図１０】酸化銅エッチング速度の自然対数の温度（Ｋ）の逆数への依存性を示す。
【図１１】発明を使用して基板上にコーティングを堆積させるための自立型プラズマハウジングへのアタッチメントの概略を示す。
【発明を実施するための形態】
【００３４】
概要
以上で記載される通り、基板表面の粒子による著しい汚染なしで電子材料を加工するプラズマ適用が開示される。プラズマ装置および電子材料基板を、キャビネットまたはクリーンルームを含み、相当な数の粒子を含まないガス流を有する筐体の内側に配置する。プラズマ装置は自立型ハウジングから構成され、これには、高周波電力ならびにアルゴンおよび０．１〜５．０体積％の範囲の分子ガスを含むガス流が供給される。ＲＦ電力のハウジングの内側の電極への適用により、ガスは大気圧および低温でイオン化される。例えばＯ、Ｎ、Ｈ、Ｆ、Ｃｌ、ＣおよびＳ原子を含む高濃度の反応種が、プラズマの内側のガス分子との自由電子衝突により発生する。ガスがハウジングに流れ込み、プラズマを通って、およびハウジングから出て行く時、層流が維持される。電極の１つは加熱され得、これは、プラズマを安定化するのに役立つ可能性がある。反応種を含むガスは短距離下流に配置された基板上に誘導され、前記基板はクリーニングされ、活性化され、エッチングされ、または薄膜でコートされる。プラズマ装置を用いた筐体内での基板の加工を通して、基板上に堆積される粒子はたとえあったとしてもごくわずかである。
【００３５】
本発明の実施形態と共に使用される大気プラズマのいくつかの重要な要件が存在することに注意すべきである。粒子の生成を最小に抑えるために、大気プラズマは、容量放電として、ストリーマまたはマイクロアークを発生させずに衝突され、維持されなければならない。加えて、プラズマ装置は、清浄で、粒子の生成につながる可能性のあるシリコーングリースの無いガス流路を採用しなければならない。例えば、プラズマ装置の動作において使用されるマスフローコントローラは、Ａｐｉｅｚｏｎ  Ｍ真空グリースまたは任意の同様のシリコーンを含まないグリースを使用することができる。当業者であれば、本明細書で記載される実施例に基づき、容量放電プロセスにより、ストリーマまたはマイクロアークなしで、シリコーングリースを使用することなく、好適な大気プラズマを生成するための技術および装置を理解するであろう。
【００３６】
装置および方法例では、アルゴンおよび分子ガスの混合物を、密接に空間を空けられた２つの電極を含むハウジングに通して流し、イオン化ガスプラズマを衝突させ、維持するのに十分な高周波電力を電極の１つ（他方は接地）に適用し、反応性中性種をハウジングから流出させ、その間、ハウジングの内側の自由電子およびイオンを電極間で維持することにより、低温、大気圧アルゴンプラズマが生成される。発明の一実施形態を実行するのに好適なプラズマ送達装置を動作させるためのさらなる詳細は、米国特許９，４０６，４８５号および米国特許１０，０３２，６０９号（どちらも、参照により本明細書に組み込まれる）において見出すことができる。
【００３７】
図１は、基板上に相当な数の粒子の堆積がないやり方での、電子材料のプラズマ加工のための例示的な装置の概略を示す。装置は、同伴粒子が実質的にないガス流、例えば、限定はされないが、空気を導入する濾過システム３０１が取り付けられた筐体３００を含む。１つの実施形態では、筐体の内側のガス流は層流である。アルゴンプラズマ装置１００は、筐体の内側で、基板３０３上方距離ｚでｘおよびｙ方向にプラズマ装置１００を走査させる能力を有するロボット３０２上に載置される。基板３０３はロボットステージ３０４上に固定される。筐体３００はキャビネット、クリーンルーム、または内側にロボットおよびプラズマ装置を載置するための別の好適な３次元空間であってもよい。基板３０３は任意の材料、例えば、限定はされないが、シリコンウエハ、化合物半導体ウエハ、炭化ケイ素ウエハ、サファイアウエハ、ガラスシート、プラスチックシート、成型プラスチック部品、金属リードフレームストリップ、プリント回路基板、ディスプレイ、またはフレキシブル回路であってもよい。
【００３８】
図２は、基板上に相当な数の粒子の堆積がないやり方での、電子材料のプラズマ加工のための別の例示的な装置の概略を示す。装置は筐体３００、ガス濾過システム３０１、プラズマ装置１００、および基板３０３を含む。プラズマ装置１００は、装置１００の出口を、１．０〜１０．０ｍｍの、基板３０３からの固定された距離で維持する取付け具３０５上に載置される。基板３０３はスピニングステージ３０６上に配置される。プラズマ装置は、出口プラズマビームが円形基板の半径に広がるように構成される。プラズマ加工中、基板はビームの真下で、１〜１０，０００ｒｐｍの速度でスピンされる。
【００３９】
図３Ａおよび３Ｂは低温、大気圧アルゴンプラズマを生成させるための発明の一実施形態による例示的なアルゴンプラズマ装置１００の概略断面図である。装置１００は、アルゴンおよび１つ以上の分子ガスを含むガス流１０６のための入口１０４および反応性中性種を含むアルゴンプラズマのための出口１０８を支持するハウジング１０２を含む。典型的には、分子ガスは、アルゴンガス流に、０．１〜５．０体積％の濃度で添加される。分子ガスはアルゴンプラズマの内側で原子（Ｏ、Ｎ、Ｈ、Ｆ、ＣまたはＳ原子）に解離し、次いで出口から、例えば基板上に流出する。この実施例では、出口１０８は直線開口を含む。
【００４０】
ハウジング１０２内の流路はガス流を、入口１０４から電源電極１１０に向かって移動するにつれ層流になるように誘導する。ハウジング内に配置された電源電極１１０はガス層流に曝露される電力供給される電極表面１１２を有する。接地電極１１４は、接地電極表面１１６が電力供給される電極表面から密接に空間を空けられており、ガス層流がその間で誘導されるように、電源電極１１０に隣接して配置される。この実施例では、ハウジング全体１０２が接地電極１１４である。しかしながら、当業者であれば、接地電極１１４は、接地電極表面１１６付近の領域における別個の構成部品として実行することができることを理解するであろう。当業者により容易に理解されるように、電源電極および接地電極１１０および１１４が、互いに電気的に絶縁されていることのみが必要とされる。
【００４１】
高周波電力を送達するための電源１１８が、電源電極および接地電極の両方に結合され、電極表面１１２、１１６間を通過するにつれ、ガス層流がイオン化され、反応性中性種を含むアルゴンプラズマが生成される。加えて、ヒーター１２８は、ガス層流が表面１１２、１１６の間に誘導される時に、電源電極１１０および接地電極１１４の１つまたは両方を加熱するために、装置１００に結合されても、されなくてもよい。ヒーター１２８は４０〜２００℃、好ましくは、４０〜８０℃の温度まで加熱する。加熱は、任意の好適な手段により実行することができるが、しかしながら、装置例１００では、ヒーター１２８は、電源電極１１０内の中空空間を通って循環される加熱液体を含む。発明の一実施形態を実行するのに好適なプラズマ送達装置において電源およびヒーターを動作させるためのさらなる詳細は、米国特許９，４０６，４８５号および米国特許１０，０３２，６０９号（どちらも参照により本明細書に組み込まれる）において見出すことができる。
【００４２】
電力供給される電極は、１〜１００ミクロンの厚さの非金属の非導電性材料でコートすることができる。電源電極上の誘電体コーティングは硬質、高温、非多孔性コーティングとすることができ、ガラス（ＳｉＯ２）、アルミナ（Ａｌ２Ｏ３）、窒化アルミニウム（ＡｌＮ）、または同様の無機電気絶縁体が挙げられる。そのようなコーティングが電源電極上に存在する場合、「電力供給される電極表面」への言及は依然として適用可能であることに留意されたい；導電性電極とガス流の直接の物理接触は、当業者により理解されるように必要とされない。
【００４３】
装置例１００は、出口１０８で反応性中性種を含むアルゴンプラズマの光学分光情報を受理するための光センサを採用することができる。この実施例では、光学分光情報は、プラズマアフターグローの測定を可能にする出口１０８の直線開口に沿った視線１２２からのものである。加えて、装置１００は、センサ１２０へ光ファイバフィード１２６中への光学分光情報を反射するために直線開口の一端でミラー１２４を採用する。発明の一実施形態を実行するのに好適なプラズマ送達装置において、光学分光情報を獲得するために光センサを動作させるためのさらなる詳細は、米国特許９，４０６，４８５号および米国特許１０，０３２，６０９号（どちらも参照により本明細書に組み込まれる）において見出すことができる。
【００４４】
装置１００では、流路がハウジング１０２内に配置された層流インサート１３０により形成される。層流インサート１３０はガス流を入口１０４からチャンバの２つの対向壁１３２Ａ、１３２Ｂまで（その間、ガス流の各半分は出口１０８の幅となるように広げられる）、次いで、電力供給される電極表面１１２の２つの反対側１３４Ａおよび１３４Ｂまで誘導する。流インサートは熱可塑性物質を含む高温の、プラズマエッチングに抵抗性である絶縁材料で作製することができ、ＰＥＥＫ、パーフロロエラストマー、Ｋａｌｒｅｚ、Ｖｉｔｏｎ、フルオロポリマ、テフロン、またはアルミナおよび他のセラミックが挙げられる。電源電極表面１１２は円柱面の一部を含み、ガス層流は円周方向に円柱面の一部に沿って出口１０８に向かって誘導される。この場合、分岐ガス流は、電極表面１１２と１１６の間でイオン化された後プラズマとして出口１０８で収束する。発明の一実施形態を実行するのに好適なプラズマ送達装置において流インサートを使用するためのさらなる詳細は、米国特許９，４０６，４８５号および米国特許１０，０３２，６０９号（どちらも参照により本明細書に組み込まれる）において見出すことができる。
【００４５】
電源１１８はまた、高周波電源をアルゴンプラズマにインピーダンス整合するオートチューニングネットワークを含むことができる。加えて、オートチューニングネットワークは、反射電力を最小に抑えながら順電力セットポイントに向かって進む論理アルゴリズムに従い、アルゴンプラズマが、より高い電圧での衝突条件からより低い電圧での走行条件に移動する時に、そのようにする。例えば、５０−オームインピーダンス整合を採用することができる。発明の一実施形態を実行するのに好適なプラズマ送達装置においてオートチューニングネットワークを動作させるためのさらなる詳細は、米国特許９，４０６，４８５号および米国特許１０，０３２，６０９号（どちらも参照により本明細書に組み込まれる）において見出すことができる。
【００４６】
最後に、プラズマ装置１００はまた、ハウジング１０２の外部の前駆体装置１３６と共に利用することができる。前駆体装置１３６は、例えば、短距離下流に配置された基板上への薄膜の堆積を可能にするように、揮発性化学的前駆体（複数可）の直線ビーム１３８を出口１０８付近の反応性プラズマ流中に導入する。前駆体出口の形状は、プラズマ出口のものと一致することができる。例えば、４”直線プラズマ源出口については、前駆体出口もまた４”スリットであるが、前駆体出口から出て行くガスが、源を出て行くプラズマガスストリーム中に入るように配向される（例えば、それに垂直、または４５°とすることができる、など）。典型的な化学的前駆体としては、オルトケイ酸テトラエチル、テトラメチル−シクロテトラシロキサン、トリメチルシラン、および他のオルガノシランまたは有機金属が挙げられる。
【００４７】
装置例１００は、当業者により理解されるように、下記セクションにおける詳細な実施例によるプロセスにおいてさらに改良され、または使用され得る。本明細書で記載される装置および方法についてのいくつかの適用例としては、材料表面をクリーニングすること、ウェッティングのために材料表面を活性化すること、接着のために材料表面を活性化すること、基板上に薄膜を堆積させること、基板上にガラス薄膜を堆積させること、基板から材料薄層をエッチングすること、および基板から、酸化銅を含む金属酸化物層をエッチングすることが挙げられるが、それらに限定されない。
【００４８】
粒子汚染なしの電子材料のプラズマ加工法
発明はさらに、粒子による基板の著しい汚染なしで電子材料を加工する方法により具体化される。反応性ガスは、図３Ａおよび３Ｂに記載されるように、アルゴンプラズマ装置から出て行き、基板に衝突し、そこで、クリーニング、活性化、エッチング、および／または堆積が起こる。低温、大気圧アルゴンプラズマ装置は、実質的に粒子をガス蒸気に付加せずに反応性ガス流を発生させる。密接に空間を空けられた電極、１１０および１１４に適用される高周波電力は、実質的にストリーマ、マイクロアーク、またはスパークなしで容量放電を生成させる。容量放電は、電極表面、１１２および１１６の隣に保護シースを有する。シースに入るイオンは多くの衝突を受け、それらの過剰運動エネルギーを失い、その後、電極表面に衝突する。これにより、微粒子状物質のガスストリーム中への放出による表面のスパッタリングが阻止される。
【００４９】
発明の実施形態は、アルゴンおよび５．０体積％までの濃度の他の分子ガスの混合物を用いて実施することができる。所望の用途によって、分子ガスは、酸素、窒素、水素、メタン、四フッ化炭素（ＣＦ４）、オクタフルオロブタン（Ｃ４Ｆ８）、三フッ化窒素（ＮＦ３）、六フッ化硫黄（ＳＦ６）、アンモニア、水、２〜６の炭素−炭素鎖長を有する炭化水素、および当業者に明らかであろう他の分子としてもよい。プラズマ源から出て行くガスの温度は一般に、４０〜８０℃の範囲であるが、発明の特定の実施形態によっては、８０℃より高い温度が使用され得る。基板の温度が所望のプロセスに重要であり、これはプラズマハウジングを通って再循環する流体の温度により、または基板の真下に配置された別のヒーターにより、独立して調整することができる。
【００５０】
相当な数の粒子を基板上に堆積させずに材料を加工する方法の実施例が以下で提供される。これらの実施例は発明の実施形態を制限することを意図しないが、それらを実施することができる方法を説明することを意図する。発明の装置および方法は、当業者により理解される多くの他の目的のために使用され得る。
【００５１】
実施例１
基板をクリーニングする装置および方法
大気圧アルゴンプラズマは、有機化合物を表面から除去し、よって基板をクリーニングするために使用され得る。表面をクリーニングする方法は、反応性分子を含むアルゴンガスを、プラズマを通して流し、分子を原子および他の反応種に変換することにより達成される。相当な数の粒子を含まないこのガス流はクリーニングされる表面上に誘導される。汚染表面は、それを損傷せずに有機汚染の除去を引き起こすのに十分な期間、プラズマ中で発生した反応種に曝露される。十分な期間は、０．１秒〜１．０時間、一般に１．０秒〜１．０分の範囲の間の反応性ガスへの曝露とすることができる。大気プラズマは表面上で走査させることができるので、総処理時間は、とりわけ大きな基板については、前記期間より長くなる可能性がある。その上、汚染表面がアルゴンプラズマ装置を用いて複数回、各回、相当な数の粒子の付加なしで、走査されるのは有利である可能性がある。
【００５２】
発明の実施形態に好適なガス分子としては、酸素、二酸化炭素、一酸化炭素、窒素、亜酸化窒素、アンモニアおよび水が挙げられるが、それらに限定されない。これらの分子は原子、イオンまたは表面クリーニングに有効な準安定分子に変換され得る。Ｏ２、ＣＯ２、およびＮＯ２を含む酸素含有ガス分子は発明の実施形態に特によく適しており、というのも、それらは基底状態Ｏ原子に変換され得るからであり、これは、他にも有益な特性があるが、有機汚染のエッチング除去で有効であるが、無機表面と反応しない。発明の実施形態に好適な大気圧プラズマには、プラズマゾーンの下流で、高濃度の基底状態原子、ラジカル、または準安定分子を発生させるものが含まれ、電極表面のエネルギーイオン衝撃により引き起こされる可能性が最も高い、粒子のガスストリームへの付加はない。
【００５３】
発明の実施形態例を２００ミリメートル（ｍｍ）の直径のシリコンウエハ上で実施した。自立型プラズマハウジングを走査ロボット上に載置し、クラス１００クリーンルームの内側に配置した（実験設定については図１における図面を示す）。クラス１００クリーンルームは１立方メートルの空気あたりわずか１００，０００の、サイズが０．１ミクロンより大きな粒子を含んだ。シリコンウエハは、直接ベンダーから、さらにクリーニングせずに取得した。それらはそれらの表面上に薄い自然酸化物層を有した。各ウエハをロボットステージ上に配置し、低温、大気圧アルゴンプラズマを用いて走査させた。反応性ガスがプラズマ源から流出するための出口スリットは１００ｍｍの幅であった。出口スリットと２００ｍｍシリコンウエハの間の距離はおよそ３ｍｍであった。各実験において、ロボットはプラズマ源をウエハの半分の上で走査させ、次いで、それを１００ｍｍ右に進め、シリコンウエハのもう半分上で反対方向で走査させた。２５〜３００ｍｍ／ｓの範囲の異なる走査速度を使用した。１００ｍｍ直線ビームプラズマ源に、４０．０リットル／分（ＬＰＭ）のアルゴンおよび０．３２ＬＰＭの酸素を供給した。２７．１２ＭＨｚで５５０Ｗの量の高周波電力をプラズマ源に供給した。
【００５４】
表１に、２００ｍｍシリコンウエハを標準真空プラズマおよび発明の実施形態例（前記段落に記載）を用いて加工するために得られた結果の概要を示す。シリコンウエハを加工した後、それらを、クルス（Ｋｒｕｓｓ）モバイル表面分析装置（ＭＳＡ）を用いて試験した。この装置は表面エネルギーおよび水接触角（ＷＣＡ）を決定する。有機化合物で汚染されたシリコン上の自然酸化物は、７７．８ミリニュートン／メートル（ｍＮ／ｍ）をはるかに下回る表面エネルギー、および３０°を超えるＷＣＡを有する。第１の試験は、Ｓｉウエハをプラスチック貯蔵容器から取り出して、それを、ＭＳＡを用いてクラス１００クリーンルームにおいて調査するものであった。これらの結果は表中の第１の列に提示される。表面エネルギーは６４．２ｍＮ／ｍであり、水接触角は３７．９°であったことがわかる。ウエハを２分（１２０秒）間、真空酸素プラズマ中で処理した後、表面エネルギーは７７．０ｍＮ／ｍであり、ＷＣＡは６．７°であった。２５〜２００ｍｍ／ｓの範囲の走査速度での、低温、大気圧アルゴン−酸素プラズマによる処理により、測定の実験誤差内で同一の結果が得られた。表面エネルギーは７７．７±０．１ｍＮ／ｍであり、ＷＣＡは６．４±０．８度であった。３００ｍｍ／ｓの最も高い走査速度でのみ、わずかに低い表面エネルギーが達成された。これらの結果により、自然酸化物表面上の有機汚染は、大気アルゴン−酸素プラズマにより、２００ｍｍ／ｓの走査速度で完全に除去することができることが証明される。２００ｍｍシリコンウエハをクリーニングするための総プロセス時間はおよそ２．５秒であり、これは真空プラズマ処理よりも４８倍速い。この同じプロセスを３００ｍｍシリコンウエハに適用した。３００ｍｍシリコンウエハをクリーニングするための総プロセス時間はおよそ５．５秒であった。
【表１】
2021535583.tif 000003
【００５５】
ウエハ表面上での粒子検出を、光散乱ツールを用いて実施した。このツールはＳｉウエハ上を走査するレーザービームを使用する。表面上に存在する粒子は入射光を散乱するであろう。反射光を測定することにより、基板上の粒子の数、サイズおよび位置を示すことができる。このように、発明の予想外の結果が明らかになる可能性がある。
【００５６】
クリーンルーム環境のみに曝露された後のシリコンウエハの粒子マップが図４に提示される。粒子検出装置はウエハ表面上の合計１９個の粒子を示す。図５はＳｉウエハ上での粒子サイズ分布を示す。表面上で検出された１９個の粒子は０．２〜０．３ミクロン（μｍ）のサイズの８個の粒子、０．３〜０．５ミクロンのサイズの３個の粒子、０．５〜０．７ミクロンのサイズの１個の粒子、および０．７〜１．０ミクロンのサイズの７個の粒子を含む。
【００５７】
図６は表面を従来技術の真空酸素プラズマでクリーニングした後に得られたシリコンウエハ上の粒子マップを示す。レーザー散乱機器は加工後ウエハ表面上で合計２，７７６個の粒子を検出した。ウエハ表面上に存在する粒子の数は１４６倍増加した粒子数を有する表面を生成させた。図７はＳｉウエハ上の粒子サイズ分布のヒストグラムを示す。表面上で検出された２，７７９個の粒子は０．２〜０．３μｍのサイズの８２７個の粒子、０．３〜０．５μｍのサイズの４６５個の粒子、０．５〜０．７μｍのサイズの３２８個の粒子、および０．７〜１．０μｍのサイズの１，１５６個の粒子を含む。
【００５８】
真空プラズマは何千もの粒子をウエハに付加し、これらの粒子を除去するためのその後のウェットクリーニング工程を必要とし、その後に、さらなる加工、例えば、限定はされないが、融着が可能となる。複雑でコストのかかる改良を粒子加算の数を低減させるために真空プラズマに施すことができるが、これらの改良では、それらは完全に排除されない（例えば、Ｇ．  Ｓ．  Ｓｅｌｗｙｎ，  Ｊｐｎ．  Ｊ．  Ａｐｐｌ．  Ｐｈｙｓ．  ３２，  ３０６８  （１９９３）を参照されたい）。
【００５９】
図８は、図１に示される装置を用いてクリーニングした後の、シリコンウエハ上で得られた粒子マップを示す。大気圧、アルゴン−酸素プラズマは２００ｍｍＳｉウエハ上を２００ｍｍ／ｓの速度で走査し、２．５秒の総プロセス時間が得られた。レーザー光散乱機器は基板表面上で合計２３個の粒子を示す。粒子分布のヒストグラムが図９に提示される。表面上で検出された２３個の粒子は０．２〜０．３μｍのサイズの７個の粒子、０．３〜０．５μｍのサイズの２個の粒子、０．５〜０．７μｍのサイズの２個の粒子、および０．７〜１．０μｍのサイズの１２個の粒子を含む。
【００６０】
発明の実施形態では、従来技術を超える予想外の改善を得ることができることが明らかである。総粒子数および粒子サイズ分布を下記表２でまとめて示す。「Ｓｕｒｆｘ  Ａｒ／Ｏ２プラズマ」と表示される具体化された発明は、クリーンルーム環境にのみ曝露されたシリコンウエハと比べると、４個の総粒子しか付加しない。従来技術においてよく知られた真空Ｏ２プラズマはクリーンルームからのものを超える２，７５７個の粒子を付加する。これらの２つの値の比により、具体化された発明は従来技術プロセスより６８９倍清浄であることが証明される。
【表２】
2021535583.tif 000004
【００６１】
この実施例は、発明が実施され得る１つの方法を示すことを意図するにすぎない。この粒子を含まないプラズマクリーニングプロセスは、多くの有用な用途を有し、限定はされないが、ウエハレベルパッケージングが挙げられる。ウエハレベルでのパッケージングにより、複数のデバイスの単一基板上への積み重ねが可能になる。これにより、それらの生産コストを大きく増加させずに集積回路の機能性および複雑性を著しく増加させることができる。マイクロ電子デバイスはこれまで以上に複雑になっており、より高レベルの集積化、より高い動作周波数、より多くの機能性、および性能の向上を有する。ウエハレベルパッケージングにより得られる３次元チップは、これらの目標を達成する有望なアプローチとなる。
【００６２】
３Ｄチップを生成するための主な方法の１つは融着である。融着では、２つの超平滑（＜１０Å粗さ）ウエハが粘着剤または外力を使用せずに一緒に融合される。この技術では、数個の方法の１つによる表面処理が必要とされる：Ｏ２系プラズマ、水和、またはフッ化水素酸溶液中への浸せき。クリーニング後、２つのウエハを順に重ねて置くと、クリーニングされた、酸化表面間での水素結合が引き起こされる。６００−１２００℃でのアニーリングにより、水が界面領域から追い出され、酸素架橋結合によりウエハが一緒に化学的に融合される。このプロセスでは、表面を綿密にクリーニングすることが要求される。というのも、粒子または物理的デブリの存在は、基板間の密接な接触を阻害し、よって、界面にわたる水素結合の形成を阻止するからである。この実施例で記載される装置および方法は、融着前に表面をクリーニングする有利な方法となる。
【００６３】
発明から利益を得る別の適用はガラスフリット接合であり、これはウエハレベルで微小電気機械システムをキャップし、密閉するために広く使用されている。ガラスはんだ付け、またはシールガラス接合とも呼ばれるガラスフリット接合は、中間ガラス層を用いたウエハボンディング技術を説明する。ガラス層は、粒子で汚染されずに、ボンディングのためにクリーニングされ、活性化されなければならない。大気圧、アルゴン−酸素プラズマは本出願において、真空酸素プラズマを超えるいくつかの利点を有し、より速い加工速度、および基板上への粒子堆積の回避が挙げられる。
【００６４】
電子材料を生成する多くの方法は、原子的に清浄で、粒子のない表面を必要とする。ウエハレベルパッケージングおよびガラスフリット接合の上記記載はいくつかの例である。他の例が当業者には明らかであろう。
【００６５】
実施例２
基板をエッチングする装置および方法
発明の別の実施形態は、ガラス、金属、金属酸化物およびポリマ膜を含む材料のエッチングであり、粒子はエッチングプロセス中、基板上に堆積されない。例えば、有機膜は粒子を含まない筐体の内側に載置された大気圧、アルゴン−酸素プラズマへの曝露によりエッチングされ得る。ガラス、金属および金属酸化物は、アルゴンおよびハロゲン含有分子、例えば、限定はされないが、三フッ化窒素、四フッ化炭素、および六フッ化硫黄の混合物が供給される大気圧プラズマ装置からのアフターグローへの曝露によりエッチングされ得る。発明の一実施形態における、材料をエッチングための好適なプラズマ送達装置を動作させるためのさらなる詳細は、米国特許９，４０６，４８５号および米国特許１０，０３２，６０９号（どちらも参照により本明細書に組み込まれる）において見出すことができる。
【００６６】
発明の一実施形態では、金属酸化物材料は、水素還元プロセスによりエッチング除去される。例えば、水素原子束が、アルゴンと混合された水素ガスを送り込むことによりプラズマ中で発生する。金属または半導体基板がプラズマ放電の下流に配置され、そのため、基底状態水素原子および中性種のみが試料表面に衝突する。これらの水素原子は直ちに金属酸化物表面と反応し、清浄な金属表面および副産物としての水蒸気を発生させる。発明の実施形態では、イオン衝撃およびアーク放電（基板を損傷する可能性がある）を回避しながら、望まれない酸化物をライブ電子デバイスから除去することが可能になる。酸化物層を金属から除去する他の方法はこのプロセスを開放空気中で実施するものであり、プラズマ源が大きな中性水素原子束を発生させ、迅速な酸化物除去が可能になり、周囲空気との望まれない副反応が排除される。
【００６７】
発明の１つの実施形態は、アルゴンならびに水素および窒素のフォーミングガス混合物が供給された大気圧プラズマを使用して酸化銅を銅から除去する方法である。この実施形態は、半導体業界で使用される銅リードフレーム上で証明された。銅基板をホットプレート上に配置し、１８０℃まで加熱した。この温度で、酸化銅膜は表面上に広がり、特徴的な紫色を示す。１５Ｌ／ｍｉｎアルゴンおよび１Ｌ／ｍｉｎのフォーミングガス（９５％窒素および５％水素）の混合物を含むプロセスガスを、大気圧で１インチ直線プラズマ源に供給した。このプラズマ源は２５ｍｍ幅の反応性ガスの直線ビームを生成させる。１６０Ｗの高周波電力を電極に適用し、プラズマを点火させ、維持させた。次いで、プラズマ源を酸化銅表面の２〜３ｍｍ上に載置した。アルゴン−水素プラズマからの出口ガス流への曝露中、紫色の酸化銅膜が除去され、光沢のある金属銅表面が後に残った。発明の一実施形態を用いて酸化銅を除去するためのさらなる詳細は、米国特許出願１６／０４２，９０５号（参照により本明細書に組み込まれる）において見出すことができる。
【００６８】
発明の追加の実施形態は、フォーミングガス混合物からの窒素の存在なしで、アルゴンと水素の混合ガスが供給された大気圧プラズマを用いて酸化銅を還元する方法である。銅リードフレームを、２００〜２５０℃で、５、１０、２０および３０分の期間動作する強制対流式オーブンを用いて、最初に酸化させた。５分後、銅金属は赤褐色を示し、２５ｎｍの酸化物層厚さが示される。表３は、オーブン内での各時間間隔での色および対応する酸化物厚さをまとめて示す。
【表３】
2021535583.tif 000005
【００６９】
酸化銅エッチングを、周囲温度および圧力で、アルゴン中に１％水素を含むガス混合物が供給される１インチ（２５ｍｍ）直線プラズマヘッドを使用して実施した。プラズマを、２７．１２ＭＨｚの１５０Ｗの高周波（ＲＦ）電力で駆動した。プラズマヘッド出口を試料から１〜２ｍｍ離して配置し、その上を、酸化物層厚さによって０．５〜２．０ｍｍ／ｓの速度で走査させた。５０ｎｍ厚さの酸化銅層を、２．０ｍｍ／ｓの走査速度の単一パス処理により金属銅に還元させた。１００ｎｍ厚さの酸化銅層の完全除去を、アルゴン−水素プラズマを表面上０．５ｍｍ／ｓで走査させることにより達成した。
【００７０】
具体化された発明は、試料上の酸化銅の厚さを、例えば、銅基板の色を用いて測定し、次いで酸化物層を還元して銅金属に戻すために必要とされる時間に基づき、適切なプラズマヘッド走査速度を決定する装置から構成することができる。加えて、半導体およびエレクトロニクス製造において遭遇する可能性のある不均一な厚さの表面酸化物は低温およびハイスループットで、リードフレーム、銅ワイヤおよびボンドパッドを含むものなどの電子パッケージ、および銅ボンドパッドを有するダイの反りまたは損傷なしで裸銅金属に還元することができる。
【００７１】
酸化銅エッチング速度は、プラズマ還元プロセス中の基板温度の関数である。銅基板温度を増加させるために２つの方法を使用することができる。第１は銅試料を空気、または非酸化性ガス、例えばアルゴンまたは窒素中に、その端で試料を保持するために断熱材料を使用して、吊すものである。この方法は基板材料からの熱伝導を低減し、よって、試料の局部加熱を消散させずに、蓄積させることを可能にする。この場合、プラズマガスは基板を加熱する源となる。発明の別の実施形態は、吊された試料下に配置された外部熱源を使用して基板温度を制御するものである。
【００７２】
図１０は、エッチング速度の自然対数対ケルビンで表された絶対温度の逆数のプロットを示す。図で示される関係を使用すると、加熱装置は基板の温度を制御して、エッチング速度を増加させることができる。３０℃（３０３Ｋ）の３００ｍｍの長さの銅リードフレームについては、５０ｎｍ酸化物層を還元して裸金属に戻すのに必要とされる時間は、２ｍｍ／ｓの走査速度で１５０秒である。リードフレームを１１５℃（３８８Ｋ）に加熱すると、必要とされる時間が８秒（３８ｍｍ／ｓの走査速度に等価）に減少する。
【００７３】
酸化銅エッチングは可逆反応である。銅試料を加熱すると、大気圧アルゴン−水素プラズマによるエッチング速度が増加する。しかしながら、プロセスが開放空気中で起こる場合、再酸化が熱い銅表面上で起こり得る。再酸化を阻止するために、具体化された発明は、不活性ガス環境中、例えば、アルゴン中または窒素中で実施することができる。１つの例はリードフレームストリップなどの銅基板を筐体の内側に挿入し、筐体を熱アルゴンまたは窒素ガスでパージし、その間、基板（ｓｕｂｓｔａｔｅ）をアルゴン−水素プラズマで走査させるものである。酸化銅エッチングして除去した後、基板（ｓｕｂｓｔａｔｅ）は流れるアルゴンまたは窒素ガス中で周囲温度まで直ちに冷却することができる。周囲温度となった時点で、銅酸化速度は無視でき、試料は筐体から取り出すことができ、次の加工工程に移すことができる。パージされた環境からの除去後の銅リードフレームストリップの分析は、周囲条件での８時間貯蔵にわたり再酸化の証拠を示さなかった。
【００７４】
背景技術において、銅リードフレームストリップ上の酸化銅層がダイおよびワイヤボンドをカバーするエポキシモールドの層間剥離の源であることが指摘された（Ｌ．  Ｃ．  Ｙｕｎｇ，  ｅｔ  ａｌ．，  ＩＥＥＥ  Ｐｒｏｃｅｅｄｉｎｇｓ  ｏｆ  ｔｈｅ  Ｉｎｔｅｒｎａｔｉｏｎａｌ  Ｃｏｎｆｅｒｅｎｃｅ  ｏｎ  Ｓｏｆｔｗａｒｅ  Ｅｎｇｉｎｅｅｒｉｎｇ，  ２０１０，  Ｋｕａｌａ  Ｌｕｍｐｕｒ，  Ｍａｌａｙｓｉａ，  ｐ．  ６５４；およびＣ．  Ｔ．  Ｃｈｏｎｇ，  ｅｔ  ａｌ．，  ＩＥＥＥ  Ｐｒｏｃｅｅｄｉｎｇｓ  ｏｆ  ｔｈｅ  ４５ｔｈ  Ｅｌｅｃｔｒｏｎｉｃ  Ｃｏｍｐｏｎｅｎｔｓ  ａｎｄ  Ｔｅｃｈｎｏｌｏｇｙ  Ｃｏｎｆｅｒｅｎｃｅ，  Ｌａｓ  Ｖｅｇａｓ，  ＮＶ，  ＵＳＡ，  ｐ．  ４６３を参照されたい）。アルゴン−水素プラズマによる酸化銅の除去はこの問題を排除するはずである。実験を、７０ｍｍ×２５０ｍｍの寸法を有する実装済みの銅リードフレームストリップ上で実施した。ストリップを半導体実装操作における前の加工工程中に酸化に供した。リードフレームストリップを周囲温度および圧力で、アルゴンおよび水素が供給される４インチ（１００ｍｍ）幅の直線プラズマヘッドを用いて走査した。プラズマ源出口からストリップまでの距離は約１ｍｍであった。１００ｍｍ幅のビームが、７０ｍｍ幅のリードフレームの全幅にわたって広がる。ヘッドを、２５０ｍｍの長さのストリップの長さを下方に、５、１０および２０ｍｍ／ｓの走査速度で走査させた。これにより、それぞれ、５０、２５および１２．５秒のプロセス時間が得られた。プラズマを、４００ＷのＲＦ電力、３０．３リットル／分（ＬＰＭ）のガス送り速度で、アルゴン中０．４６％水素の混合物を用いて動作させた。
【００７５】
プラズマ処理後、リードフレームストリップをモールド装置に入れ、モールドをストリップ上のダイパッケージ全て上に射出させ、硬化させた。次いで、パッケージを、ダイパッド−モールド界面で層間剥離について調査した。ダイパッドのいずれでも、層間剥離は観察されなかった。次に、ストリップを３０℃、６０％の相対湿度で１６８時間静置させ、その後、層間剥離について試験した（ＭＳＬ３試験）。再び、層間剥離はパッケージのいずれ上でも観察されなかった。リードフレームストリップをプラズマで処理しなかった、または代わりにアルゴン−酸素プラズマで処理した場合、ダイパッド−モールド界面で層間剥離が観察された。
【００７６】
本発明の別の実施形態では、銅リードフレームストリップおよびダイを、ワイヤボンディング前にアルゴン−水素プラズマでクリーニングした。酸化銅の全てのボンドパッドからの除去により、銅ワイヤがダイおよびリードフレームパッドに強い接着力で接着された。そのようなプロセスは半導体実装において多くの利点を有し、というのも、信頼できるパッケージを得るために必要とされる材料およびプロセスが簡略化されるからである。
【００７７】
実施例３
薄膜を堆積させる装置および方法
発明の別の実施形態は大気圧および低温のアルゴンプラズマを用いて薄膜を堆積させる方法であり、基板での粒子の堆積は本質的にはない。実施形態は、ガラス様膜をシリコンウエハ上に堆積させることにより実行に移された。ここで、揮発性化学的前駆体は、プラズマ源の出口直後に配置された第２のガス入口で下流に供給される。次いで、揮発性化学的前駆体は、プラズマのアフターグローにおける反応種と一緒になる。反応種は化学的前駆体を攻撃し、それらを分解し、薄膜を１．０センチメートル未満下流に配置された基板上に堆積させる。
【００７８】
図１１では、大気圧プラズマ源（図３Ｂを参照されたい）へのテフロンアタッチメントの概略が提示される。この装置は発明の別の実施形態である。それは、プラズマ源ハウジング上に直接載置され、揮発性化学的前駆体を直線アルゴンプラズマ源から出て行く反応性ガスビーム中に均一に分布させる手段を提供する。揮発性化学的前駆体はアタッチメント２００に上部ポート２０２で送り込まれ、テフロンピースのベース２０６付近の側面のスリット２０４を通して送り出される。アタッチメントから出て行った後、前駆体化学物質はアフターグロー中の反応種と効率的に混合する。これらの種は化学的前駆体を攻撃し、それを分解し、薄膜を、短距離下流に配置された基板上に堆積させる。
【００７９】
この実施例で使用されるオルガノシラン前駆体化学物質は、テトラメチル−シクロテトラシロキサン（ＴＭＣＴＳ）であり、アルゴンおよび酸素が供給されるプラズマ源の真下で送達される。プラズマは、１２０Ｗ  ＲＦ電力で１８ＬＰＭアルゴンおよび０．２ＬＰＭ酸素を使用して動作し、プラズマ堆積システムを表面上で２５ｍｍ／ｓで走査させた。テトラメチル−シクロテトラシロキサンをキャリヤガス中に分散させ、プラズマハウジングからのガス出口から１．０ｍｍ離して配置されたアタッチメントシステムを介して装置に導入した。前駆体化学物質を、液体前駆体で充填されたバブラーを通してヘリウムを流すことにより、アタッチメントに送達させた。バブラーを通る流速は０．４ＬＰＭに設定し、追加希釈の３．０ＬＰＭのヘリウムを、堆積アタッチメントに入る前に、このガスストリームに添加した。６インチの直径のシリコンウエハをアタッチメントの７ｍｍ下流のホルダー上に配置した。ウエハを走査するロボットの塗装プログラムのピッチを１ｍｍで固定した。シリコンウエハ上での大気プラズマハウジングおよびアタッチメントの総ドウェル時間は、堆積サイクルの数を変えることにより変化させた。
【００８０】
コーティング厚さの違いは、薄いガラス膜の色を観察することにより明らかである。堆積前、シリコンウエハは均一な銀色を有する。堆積後、堆積されたガラス膜により生成される瑠璃色コーティングが観察される。厚さ変化による色の変化は膜の縁で観察される。しかしながら、膜面積の９０％について、色の著しい変化は観察されない。これにより、高度の均一性が図１１に示される発明の実施形態で達成されること示された。発明の一実施形態を実行するのに好適なプラズマ送達装置を動作させるためのさらなる詳細は、米国特許９，４０６，４８５号および米国特許１０，０３２，６０９号（どちらも参照により本明細書に組み込まれる）において見出すことができる。
【００８１】
実施例４
金属基板をクリーニングおよび活性化する装置および方法
発明の別の実施形態は、低温、大気圧、アルゴンプラズマ装置を用いて、実質的な量の粒子の金属基板上への付加なしで、金属基板をクリーニングおよび活性化する装置および方法である。この実施形態の１つの適用は、コーティングおよび接着剤の金属表面への接着を改善するものである。銅表面活性化を大気圧、アルゴン−酸素プラズマを使用して達成した。基板上でのプラズマ走査速度を５〜１００ミリメートル毎秒まで変化させ、銅の水接触角を各走査後に測定した。水接触角の４３％低減を５０ｍｍ／ｓの速度で観察した。プラズマ走査速度を５ｍｍ／ｓとした時に、水接触角は９１°から２６°に低減した。低い水接触角は親水性表面を示す。そのような表面はコーティングおよび接着剤への強い接着を起こすはずである。
【００８２】
大気圧アルゴンプラズマは有機汚染物質を金属表面から除去し、よって、金属表面エネルギーを増加させ、そのため、他の材料に強く接着するであろう。銅リードフレームを、さらに、酸素、窒素または水素が供給されたアルゴンプラズマに曝露させた。プラズマ処理後、表面自由エネルギー（ＳＦＥ）を、ＳＦＥの極性および分散成分と共に、クルスモバイル表面分析装置を用いて測定した。アルゴン−酸素プラズマへの曝露により、表面エネルギーの極性成分が＜３ｍＮ／ｍから２１ｍＮ／ｍまで増加した。ＳＦＥの極性成分の実質的な増加が、アルゴン−窒素プラズマおよびアルゴン−水素プラズマを用いて観察されたが、アルゴン−酸素プラズマでは達成される程度より小さかった。表面エネルギーの極性成分の大きな増加は、銅が他の材料への接着のために活性化されることをよく示している。発明の一実施形態を実行するのに好適なプラズマ送達装置を動作させるためのさらなる詳細は、米国特許９，４０６，４８５号および１０，０３２，６０９号、ならびに米国特許出願１６／０４２，９０５号（これらは参照により本明細書に組み込まれる）において見出すことができる。
【００８３】
かなりの数の粒子による基板の汚染が起こらない、電子材料を加工するためのアルゴンプラズマを発生させるための装置および方法が開示される。大気圧および低温で材料を加工するために使用され得る安定なアルゴンプラズマを生成させる、オートチューニングおよび温度制御法を有するプラズマ装置が開発されている。装置は流動ガスの温度を制御するための手段および前記流動ガスを部分的にイオン化させるための手段を含み、そのため、均一で安定なプラズマが、粒子をガスストリームに付加することなく発生する。発明の実施形態は、低温およびハイスループットで、基板を粒子で汚染せずに、以前には得られないコストで、材料を処理するためのアルゴンプラズマ装置を採用するプロセスを含む。１つの方法は有機材料を除去するためにアルゴンプラズマ装置を使用する。方法はさらに低温、大気圧プラズマの、全てが粒子を含まない筐体に含まれる基板へのロボット適用を包含する。発明の別の実施形態は、金属酸化物膜を金属から除去するために、水素ガス供給物を有するアルゴンプラズマを使用する。さらに別の実施形態では、アルゴンプラズマは化学的前駆体をシステムに導入する手段と合わせられ、よって、粒子の追加の同時堆積なしで、基板上への薄膜のプラズマ強化化学蒸着が引き起こされる。発明のさらなる実施形態は、金属基板をクリーニングおよび活性化するためにプラズマを使用することができる。
【図１】
2021535583.tif 000006
【図２】
2021535583.tif 000007
【図３Ａ】
2021535583.tif 000008
【図３Ｂ】
2021535583.tif 000009
【図４】
2021535583.tif 000010
【図５】
2021535583.tif 000011
【図６】
2021535583.tif 000012
【図７】
2021535583.tif 000013
【図８】
2021535583.tif 000014
【図９】
2021535583.tif 000015
【図１０】
2021535583.tif 000016
【図１１】
2021535583.tif 000017
【国際調査報告】
2021535583.tif 000018